(57)【要約】      （修正有）【課題】特定化学式で表現される化合物を含むことによって、カラーフィルターおよびこれを具備した画像表示装置に適用するときに高信頼性および高コントラストの特性を示す着色感光性樹脂組成物を提供する。【解決手段】化学式１で表現される化合物を含む、着色感光性樹脂組成物。2018036644.tif 000031（１）。化学式１において、ｎは１〜１０であり、（Ｙ）ｍ−はタングステン、モリブデン、ケイ素およびリンからなる群から選択される少なくとも１個の元素と酸素原子を有する陰イオン化合物である。【選択図】なし【特許請求の範囲】
【請求項１】
下記の化学式１で表現される化合物を含む、着色感光性樹脂組成物：
［化学式１］
2018036644.tif 000027
（前記化学式１において、
（Ｘ＋）は下記の化学式２〜化学式４で表現され、
ｎは１〜１０であり、
（Ｙ）ｍ−はタングステン、モリブデン、ケイ素およびリンからなる群から選択される少なくとも１個の元素と酸素原子を有する陰イオン化合物である）。
［化学式２］
2018036644.tif 000028
（前記化学式２において、
Ｚは炭素、窒素、硫黄、リンまたはヨードであり、
Ｒ１、Ｒ２、Ｒ３およびＲ４は水素や、ハロゲン原子、炭素数１〜３０の１価または２価で置換または非置換された炭化水素基であり、
前記炭化水素基を構成する−ＣＨ２−は炭素が酸素原子、硫黄原子、アミノ基またはカルボニル基に転換されるか、前記炭化水素基に含まれた水素原子はハロゲン原子、シアノ基、ニトロ基、カルボニル基、スルホン酸基、−ＳＯ３Ｍ−ＣＯ２Ｍ、ヒドロキシ基、ホルミル基またはアミノ基に転換されるか、エポキシ、アクリレートの反応基を含むか；
アルキル、ハロゲン、ＣＮ、ＯＲ１６、ＳＲ１７、カルボニル基、スルホン酸基およびＮＲ１８Ｒ１９からなるグループから選択された一つ以上の置換基によって置換され得るフェニルまたは芳香族炭化水素から選択されるものであり得、
Ｒ１６、Ｒ１７、Ｒ１８およびＲ１９は水素や、ハロゲン原子、炭素数１〜３０の１価または２価の炭化水素基であり、
前記炭化水素基を構成する−ＣＨ２−は炭素が酸素原子、硫黄原子、アミノ基またはカルボニル基に転換されるか、前記炭化水素基に含まれた水素原子はハロゲン原子、シアノ基、ニトロ基、カルボニル基、スルホン酸基、−ＳＯ３Ｍ−ＣＯ２Ｍ、ヒドロキシ基、ホルミル基またはアミノ基に転換されるか、エポキシ、アクリレートの反応基を含むか；
炭素数１〜３０のアルケニルであるか、ハロゲン原子、シアノ基、ニトロ基、カルボニル基、スルホン酸基、−ＳＯ３Ｍ−ＣＯ２Ｍ、ヒドロキシ基、ホルミル基またはアミノ基のグループから選択された一つ以上の置換基を含んだフェニルまたは芳香族炭化水素基を含み、
Ｒ１およびＲ４は結合して５〜７員環の窒素含有ヘテロ環を形成するか、シクロアルキルであり得、
ｎは０〜５である）。
［化学式３］
2018036644.tif 000029
（前記化学式３において、
Ｌは炭素または窒素であり、
Ｒ５、Ｒ６、Ｒ７、Ｒ８、Ｒ９およびＲ１０は水素や、ハロゲン原子、炭素数１〜３０の１価または２価で置換または非置換された炭化水素基であり、
前記炭化水素基を構成する−ＣＨ２−は炭素が酸素原子、硫黄原子、アミノ基またはカルボニル基に転換されるか、前記炭化水素基に含まれた水素原子はハロゲン原子、シアノ基、ニトロ基、カルボニル基、スルホン酸基、−ＳＯ３Ｍ−ＣＯ２Ｍ、ヒドロキシ基、ホルミル基またはアミノ基に転換されるか、エポキシ、アクリレートの反応基を含むか；
アルキル、ハロゲン、ＣＮ、ＯＲ１６、ＳＲ１７、カルボニル基、スルホン酸基およびＮＲ１８Ｒ１９からなるグループから選択された一つ以上の置換基によって置換され得るフェニルまたは芳香族炭化水素から選択されるものであり得、
Ｒ１６、Ｒ１７、Ｒ１８およびＲ１９は水素や、ハロゲン原子、炭素数１〜３０の１価または２価の炭化水素基であり、
前記炭化水素基を構成する−ＣＨ２−は炭素が酸素原子、硫黄原子、アミノ基またはカルボニル基に転換されるか、前記炭化水素基に含まれた水素原子はハロゲン原子、シアノ基、ニトロ基、カルボニル基、スルホン酸基、−ＳＯ３Ｍ−ＣＯ２Ｍ、ヒドロキシ基、ホルミル基またはアミノ基に転換されるか、エポキシ、アクリレートの反応基を含むか；
炭素数１〜３０のアルケニルであるか、ハロゲン原子、シアノ基、ニトロ基、カルボニル基、スルホン酸基、−ＳＯ３Ｍ−ＣＯ２Ｍ、ヒドロキシ基、ホルミル基本またはアミノ基のグループから選択された一つ以上の置換基を含んだフェニルまたは芳香族炭化水素基を含み、
Ｒ６およびＲ７は結合して５〜７員環の窒素含有ヘテロ環を形成するか、シクロアルキルであり得、
ｎは０〜５である）。
［化学式４］
2018036644.tif 000030
（前記化学式４において、
Ｌは炭素、窒素または硫黄であり、
Ｒ１１、Ｒ１２、Ｒ１３、Ｒ１４およびＲ１５は水素や、ハロゲン原子、炭素数１〜３０の１価または２価で置換または非置換された炭化水素基であり、
前記炭化水素基を構成する−ＣＨ２−は炭素が酸素原子、硫黄原子、アミノ基またはカルボニル基に転換されるか、前記炭化水素基に含まれた水素原子はハロゲン原子、シアノ基、ニトロ基、カルボニル基、スルホン酸基、−ＳＯ３Ｍ−ＣＯ２Ｍ、ヒドロキシ基、ホルミル基またはアミノ基に転換されるか、エポキシ、アクリレートの反応基を含むか；
アルキル、ハロゲン、ＣＮ、ＯＲ１６、ＳＲ１７、カルボニル基、スルホン酸基およびＮＲ１８Ｒ１９からなるグループから選択された一つ以上の置換基によって置換され得るフェニルまたは芳香族炭化水素から選択されるものであり得、
Ｒ１６、Ｒ１７、Ｒ１８およびＲ１９は水素や、ハロゲン原子、炭素数１〜３０の１価または２価の炭化水素基であり、
前記炭化水素基を構成する−ＣＨ２−は炭素が酸素原子、硫黄原子、アミノ基またはカルボニル基に転換されるか、前記炭化水素基に含まれた水素原子はハロゲン原子、シアノ基、ニトロ基、カルボニル基、スルホン酸基、−ＳＯ３Ｍ−ＣＯ２Ｍ、ヒドロキシ基、ホルミル基またはアミノ基に転換されるか、エポキシ、アクリレートの反応基を含むか；
炭素数１〜３０のアルケニルであるか、ハロゲン原子、シアノ基、ニトロ基、カルボニル基、スルホン酸基、−ＳＯ３Ｍ−ＣＯ２Ｍ、ヒドロキシ基、ホルミル基本またはアミノ基のグループから選択された一つ以上の置換基を含んだフェニルまたは芳香族炭化水素基を含み、
Ｒ１４およびＲ１５は結合して５〜７員環の窒素含有ヘテロ環を形成するか、シクロアルキルであり得、
ｎは０〜５である）。
【請求項２】
前記着色感光性樹脂組成物は
着色剤、結合剤樹脂、光重合性化合物、光重合開始剤および溶剤のうち一つ以上をさらに含むことを特徴とする、請求項１に記載の着色感光性樹脂組成物。
【請求項３】
前記着色感光性樹脂組成物は
酸化防止剤をさらに含むことを特徴とする、請求項１に記載の着色感光性樹脂組成物。
【請求項４】
請求項１〜請求項３のいずれか一項に記載された着色感光性樹脂組成物で製造されることを特徴とする、カラーフィルター。
【請求項５】
請求項４に記載されたカラーフィルターを含むことを特徴とする、画像表示装置。
【発明の詳細な説明】
【技術分野】
【０００１】
本発明は着色感光性樹脂組成物、カラーフィルターおよびこれを具備した画像表示装置に関するものである。
【背景技術】
【０００２】
カラーフィルターは撮像素子、液晶表示装置などに広く利用されるもので、その応用範囲が急速に拡大されている。カラー液晶表示装置や撮像素子などに使われるカラーフィルターは、通常ブラックマトリックスがパターン形成された基板上に赤色、緑色および青色の各色に相当する着色剤を含有する着色感光性樹脂組成物をスピンコートによって均一に塗布した後、加熱乾燥（以下、予備焼成という場合もある）して形成された塗膜を露光、現像し、必要に応じてさらに加熱硬化（以下、後焼成という場合もある）する操作を色ごとに繰り返して各色の画素を形成することによって製造されている。
【０００３】
着色感光性樹脂組成物は着色剤を含有して着色されている感光性樹脂組成物であって、カラーフィルターを構成する着色パターンを形成するための材料として有用である。ここで、カラーフィルターはカラー液晶表示装置に内蔵されて表示画像を色彩化するために使用されるか撮像素子に内蔵されてカラー画像を収得するために使用される光学素子である。
【０００４】
また、カラー液晶ディスプレイの省電力化のために、より輝度の高いカラーフィルターが要求されている。一般にカラーフィルターは膜厚が薄い方が輝度が高くなる傾向がある。このとき、高度の色再現を確保するためには、高い顔料濃度を実現する必要がある。しかし、顔料の高濃度化は、レジスト組成物の保存安定性や塗布性を低下させるため、十分な性能を具備するカラーフィルターの製作が困難となる。
【０００５】
これらを実現するために染料の適用が検討されている。しかし、一般に顔料を適用した場合と比べ、信頼性およびコントラストが低下する問題が発生する場合が多い。
【０００６】
大韓民国公開特許第１０−２０１５−０１０１９３４号は着色剤および重合性化合物を含む着色組成物に関するもので、着色剤が蛍光を発する部位と該当蛍光を吸収する部位を有する重合体を含むことによって、耐熱性が優秀でありながらも高コントラストの着色硬化膜の形成に適合した着色組成物を提供することができる。
【０００７】
大韓民国公開特許第１０−２０１４−０１１５９９０号はキサンテン化合物、ポリメチン化合物、クマリン化合物およびペリレン化合物からなる群から選択される少なくとも１種の化合物を含む着色剤、結合剤樹脂および重合性化合物を含む着色組成物であって、転移金属化合物をさらに含む着色組成物に関するもので、高いコントラストを有する着色硬化膜の形成に好ましい着色組成物を提供することができる。
【０００８】
しかし、前記従来技術は転移金属やアントラキノン特有の色によって輝度および信頼性に不利な場合もある。
【先行技術文献】
【特許文献】
【０００９】
【特許文献１】大韓民国公開特許第１０−２０１５−０１０１９３４号（２０１５．０９．０４．ＪＳＲ株式会社）
【特許文献２】大韓民国公開特許第１０−２０１４−０１１５９９０号（２０１４．１０．０１．ＪＳＲ株式会社）
【発明の概要】
【発明が解決しようとする課題】
【００１０】
本発明は前記のような問題を解決するためのものであって、特定化学式で表現される化合物を含むことによって、カラーフィルターおよびこれを具備した画像表示装置に適用するときに高信頼性および高コントラストの特性を示す着色感光性樹脂組成物を提供することにその目的がある。
【課題を解決するための手段】
【００１１】
前記目的を達成するための本発明の一実施例に係る着色感光性樹脂組成物は下記の化学式１で表現される化合物を含むことを特徴とする。
【００１２】
［化学式１］
2018036644.tif 000002
【発明の効果】
【００１３】
前記した通り、本発明に係る着色感光性樹脂組成物は特定化学式で表現される化合物を含むことによって、カラーフィルターおよびこれを具備した画像表示装置に適用するときに輝度が低下することなく高信頼性および高コントラスト特性を示す効果がある。
【００１４】
前記着色感光性樹脂組成物で製造されたカラーフィルターおよび前記カラーフィルターを含む画像表示装置は感度が優秀な効果がある。
【発明を実施するための形態】
【００１５】
以下、本発明を詳しく説明する。
【００１６】
＜着色感光性樹脂組成物＞
本発明に係る着色感光性樹脂組成物は下記の化学式１で表現される化合物を含む。
【００１７】
このとき、下記の化学式１の構造を有する化合物は可視光領域（３８０〜７８０ｎｍ）ではほとんど吸収されないため、白色を表わすことによって、カラーフィルターおよびこれを具備した画像表示装置に適用するとき、透過スペクトルの影響による輝度低下を与えないながらも高信頼性および高コントラスト特性を示すことができる。
【００１８】
［化学式１］
2018036644.tif 000003
前記化学式１において、
（Ｘ＋）は下記の化学式２〜化学式４で表現され、
ｎは１〜１０であり、
（Ｙ）ｍ−はタングステン、モリブデン、ケイ素およびリンからなる群から選択される少なくとも１個の元素と酸素原子を有する陰イオン化合物である。
【００１９】
一方、前記陰イオン化合物がタングステンを必須の元素として含有するヘテロポリ酸またはイソポリ酸の陰イオンである場合、リンタングステン酸、ケイタングステン酸およびタングステン系イソポリ酸の陰イオンを含み、例えばケギン型リンタングステン酸イオンα−［ＰＷ１２Ｏ４０］３−、ドーソン型リンタングステン酸イオンα−［Ｐ２Ｗ１８Ｏ６２］６−、β−［Ｐ２Ｗ１８Ｏ６２］６−、ケギン型ケイタングステン酸イオンα−［ＳｉＷ１２Ｏ４０］４−、β−［ＳｉＷ１２Ｏ４０］４−、γ−［ＳｉＷ１２Ｏ４０］４−、また［Ｐ２Ｗ１７Ｏ６１］１０−、［Ｐ２Ｗ１５Ｏ５６］１２−、［Ｈ２Ｐ２Ｗ１２Ｏ４８］１２−、［ＮａＰ５Ｗ３０Ｏ１１０］１４−、α−［ＳｉＷ９Ｏ３４］１０−、γ−［ＳｉＷ１０Ｏ３６］８−、α−［ＳｉＷ１１Ｏ３９］８−、β−［ＳｉＷ１１Ｏ３９］８−、［Ｗ６Ｏ１９］２−、［Ｗ１０Ｏ３２］４−、［ＷＯ４］２−およびこれらの混合物であり得る。
【００２０】
［化学式２］
2018036644.tif 000004
前記化学式２において、
Ｚは炭素、窒素、硫黄、リンまたはヨードであり、
Ｒ１、Ｒ２、Ｒ３およびＲ４は水素や、ハロゲン原子、炭素数１〜３０の１価または２価で置換または非置換された炭化水素基であり、
前記炭化水素基を構成する−ＣＨ２−は炭素が酸素原子、硫黄原子、アミノ基またはカルボニル基に転換されるか、前記炭化水素基に含まれた水素原子はハロゲン原子、シアノ基、ニトロ基、カルボニル基、スルホン酸基、−ＳＯ３Ｍ−ＣＯ２Ｍ、ヒドロキシ基、ホルミル基またはアミノ基に転換されるか、エポキシ、アクリレートの反応基を含むか；
アルキル、ハロゲン、ＣＮ、ＯＲ１６、ＳＲ１７、カルボニル基、スルホン酸基およびＮＲ１８Ｒ１９からなるグループから選択された一つ以上の置換基によって置換され得るフェニルまたは芳香族炭化水素から選択されるものであり得、
Ｒ１６、Ｒ１７、Ｒ１８およびＲ１９は水素や、ハロゲン原子、炭素数１〜３０の１価または２価の炭化水素基であり、
前記炭化水素基を構成する−ＣＨ２−は炭素が酸素原子、硫黄原子、アミノ基またはカルボニル基に転換されるか、前記炭化水素基に含まれた水素原子はハロゲン原子、シアノ基、ニトロ基、カルボニル基、スルホン酸基、−ＳＯ３Ｍ−ＣＯ２Ｍ、ヒドロキシ基、ホルミル基またはアミノ基に転換されるか、エポキシ、アクリレートの反応基を含むか；
炭素数１〜３０のアルケニルであるか、ハロゲン原子、シアノ基、ニトロ基、カルボニル基、スルホン酸基、−ＳＯ３Ｍ−ＣＯ２Ｍ、ヒドロキシ基、ホルミル基またはアミノ基のグループから選択された一つ以上の置換基を含んだフェニルまたは芳香族炭化水素基を含み、
Ｒ１およびＲ４は結合して５〜７員環の窒素含有ヘテロ環を形成するか、シクロアルキルであり得る。
ｎは０〜５である。
【００２１】
前記化学式２の具体的な化合物は下記のように表記され得る。
2018036644.tif 000005
2018036644.tif 000006
2018036644.tif 000007
2018036644.tif 000008
2018036644.tif 000009
2018036644.tif 000010
2018036644.tif 000011
2018036644.tif 000012
【００２２】
［化学式３］
2018036644.tif 000013
前記化学式３において、
Ｌは炭素または窒素であり、
Ｒ５、Ｒ６、Ｒ７、Ｒ８、Ｒ９およびＲ１０は水素や、ハロゲン原子、炭素数１〜３０の１価または２価で置換または非置換された炭化水素基であり、
前記炭化水素基を構成する−ＣＨ２−は炭素が酸素原子、硫黄原子、アミノ基またはカルボニル基に転換されるか、前記炭化水素基に含まれた水素原子はハロゲン原子、シアノ基、ニトロ基、カルボニル基、スルホン酸基、−ＳＯ３Ｍ−ＣＯ２Ｍ、ヒドロキシ基、ホルミル基またはアミノ基に転換されるか、エポキシ、アクリレートの反応基を含むか；
アルキル、ハロゲン、ＣＮ、ＯＲ１６、ＳＲ１７、カルボニル基、スルホン酸基およびＮＲ１８Ｒ１９からなるグループから選択された一つ以上の置換基によって置換され得るフェニルまたは芳香族炭化水素から選択されるものであり得、
Ｒ１６、Ｒ１７、Ｒ１８およびＲ１９は水素や、ハロゲン原子、炭素数１〜３０の１価または２価の炭化水素基であり、
前記炭化水素基を構成する−ＣＨ２−は炭素が酸素原子、硫黄原子、アミノ基またはカルボニル基に転換されるか、前記炭化水素基に含まれた水素原子はハロゲン原子、シアノ基、ニトロ基、カルボニル基、スルホン酸基、−ＳＯ３Ｍ−ＣＯ２Ｍ、ヒドロキシ基、ホルミル基またはアミノ基に転換されるか、エポキシ、アクリレートの反応基を含むか；
炭素数１〜３０のアルケニルであるか、ハロゲン原子、シアノ基、ニトロ基、カルボニル基、スルホン酸基、−ＳＯ３Ｍ−ＣＯ２Ｍ、ヒドロキシ基、ホルミル基またはアミノ基のグループから選択された一つ以上の置換基を含んだフェニルまたは芳香族炭化水素基を含み、
Ｒ６およびＲ７は結合して５〜７員環の窒素含有ヘテロ環を形成するか、シクロアルキルであり得、
ｎは０〜５である。
【００２３】
前記化学式３の具体的な化合物は下記のように表記され得る。
2018036644.tif 000014
2018036644.tif 000015
2018036644.tif 000016
2018036644.tif 000017
2018036644.tif 000018
【００２４】
［化学式４］
2018036644.tif 000019
前記化学式４において、
Ｌは炭素、窒素または硫黄であり、
Ｒ１１、Ｒ１２、Ｒ１３、Ｒ１４およびＲ１５は水素や、ハロゲン原子、炭素数１〜３０の１価または２価で置換または非置換された炭化水素基であり、
前記炭化水素基を構成する−ＣＨ２−は炭素が酸素原子、硫黄原子、アミノ基またはカルボニル基に転換されるか、前記炭化水素基に含まれた水素原子はハロゲン原子、シアノ基、ニトロ基、カルボニル基、スルホン酸基、−ＳＯ３Ｍ−ＣＯ２Ｍ、ヒドロキシ基、ホルミル基またはアミノ基に転換されるか、エポキシ、アクリレートの反応基を含むか；
アルキル、ハロゲン、ＣＮ、ＯＲ１６、ＳＲ１７、カルボニル基、スルホン酸基およびＮＲ１８Ｒ１９からなるグループから選択された一つ以上の置換基によって置換され得るフェニルまたは芳香族炭化水素から選択されるものであり得、
Ｒ１６、Ｒ１７、Ｒ１８およびＲ１９は水素や、ハロゲン原子、炭素数１〜３０の１価または２価の炭化水素基であり、
前記炭化水素基を構成する−ＣＨ２−は炭素が酸素原子、硫黄原子、アミノ基またはカルボニル基に転換されるか、前記炭化水素基に含まれた水素原子はハロゲン原子、シアノ基、ニトロ基、カルボニル基、スルホン酸基、−ＳＯ３Ｍ−ＣＯ２Ｍ、ヒドロキシ基、ホルミル基またはアミノ基に転換されるか、エポキシ、アクリレートの反応基を含むか；
炭素数１〜３０のアルケニルであるか、ハロゲン原子、シアノ基、ニトロ基、カルボニル基、スルホン酸基、−ＳＯ３Ｍ−ＣＯ２Ｍ、ヒドロキシ基、ホルミル基またはアミノ基のグループから選択された一つ以上の置換基を含んだフェニルまたは芳香族炭化水素基を含み、
Ｒ１４およびＲ１５は結合して５〜７員環の窒素含有ヘテロ環を形成するか、シクロアルキルであり得、
ｎは０〜５である。
【００２５】
前記化学式４の具体的な化合物は下記のように表記され得る。
2018036644.tif 000020
2018036644.tif 000021
2018036644.tif 000022
【００２６】
また、本発明に係る着色感光性樹脂組成物は着色剤、結合剤樹脂、光重合性化合物、光重合開始剤および溶剤のうち一つ以上をさらに含むことができる。
【００２７】
前記着色剤は染料および着色顔料を含む。
【００２８】
前記染料は、カラーインデックス（Ｃｏｌｏｕｒ  Ｉｎｄｅｘ）［Ｔｈｅ  Ｓｏｃｉｅｔｙ  ｏｆ  Ｄｙｅｒｓ ａｎｄ  Ｃｏｌｏｕｒｉｓｔｓ出版］でソルベント（Ｓｏｌｖｅｎｔ）、アシッド（Ａｃｉｄ）、ベーシック（Ｂａｓｉｃ）、リアクティブ（ｒｅａｃｔｉｖｅ）、ダイレクト（Ｄｉｒｅｃｔ）、ディスパース（Ｄｉｓｐｅｒｓｅ）またはバット（Ｖａｔ）に分類されている染料などを挙げることができる。さらに具体的には下記のようなカラーインテックス（Ｃ．Ｉ．）番号の染料を挙げることができるが、これらに限定されるものではない。
【００２９】
Ｃ．Ｉ．ソルベントイエロー２５、７９、８１、８２、８３、８９；
Ｃ．Ｉ．アシッドイエロー７、２３、２５、４２、６５、７６；
Ｃ．Ｉ．リアクティブイエロー２、７６、１１６；
Ｃ．Ｉ．ダイレクトイエロー４、２８、４４、８６、１３２；
Ｃ．Ｉ．ディスパースイエロー５４、７６；
Ｃ．Ｉ．ソルベントオレンジ４１、５４、５６、９９；
Ｃ．Ｉ．アシッドオレンジ５６、７４、９５、１０８、１４９、１６２；
Ｃ．Ｉ．リアクティブオレンジ１６；
Ｃ．Ｉ．ダイレクトオレンジ２６；
Ｃ．Ｉ．ソルベントレッド２４，４９、９０、９１、１１８、１１９、１２２、１２４、１２５、１２７、１３０、１３２、１６０、２１８；
Ｃ．Ｉ．アシッドレッド７３、９１、９２、９７、１３８、１５１、２１１、２７４、２８９；
Ｃ．Ｉ．アシッドバイオレット１０２；
Ｃ．Ｉ．ソルベントグリーン１、５；
Ｃ．Ｉ．アシッドグリーン３，５、９、２５、２８；
Ｃ．Ｉ．ベーシックグリーン１；
Ｃ．Ｉ．バットグリーン１など。
【００３０】
また、前記着色顔料としては特に限定されず、公知の着色顔料を使うことができ、カラーインデックス（Ｔｈｅ  Ｓｏｃｉｅｔｙ  ｏｆ  Ｄｙｅｒｓ  ａｎｄ  Ｃｏｌｏｕｒｉｓｔｓ出版）でピグメントに分類されている着色顔料を挙げることができる。
【００３１】
着色顔料としては、Ｃ．Ｉ．ピグメントレッド９、９７、１０５、１２２、１２３、１４４、１４９、１６６、１６８、１７６、１７７、１８０、１９２，２０９、２１５、２１６、２２４、２４２，２５４、２５５、２６４、２６５、２６９などの赤色顔料；Ｃ．Ｉ．ピグメントブルー１５、１５：３、１５：４、１５：６、１６、６０などの青色顔料；Ｃ．Ｉ．ピグメントバイオレット１、１９、２３、２９、３２，３６、３８などのバイオレット色顔料；Ｃ．Ｉ．ピグメントオレンジ１３，３１，３８、４１、４２，４３，５１、５５，５９、６１，６４，６５、７１、７３などのオレンジ色顔料；Ｃ．Ｉ．ピグメントグリーン７、１９、２１、２６、３６、５８、５９などのグリーン色顔料などを挙げることができる。着色顔料としては、Ｃ．Ｉ．ピグメントブルー１５、１５：３、１５：４、１５：６、６０などの青色顔料；Ｃ．Ｉ．ピグメントバイオレット１、１９、２３、２９、３２，３６、３８などのバイオレット色顔料；Ｃ．Ｉ．ピグメントグリーン７、３６、５８、５９などのグリーン色顔料が好ましく、Ｃ．Ｉ．ピグメントブルー１５：３、１５：６、Ｃ．Ｉ．ピグメントバイオレット２３およびＣ．Ｉ．ピグメントグリーン７、５８がより好ましく、Ｃ．Ｉ．ピグメントブルー１５：６およびＣ．Ｉ．ピグメントグリーン７がさらに好ましい。着色顔料を含むことによって透過スペクトルの最適化が容易で、カラーフィルターの耐光性および耐薬品性が良好となる。
【００３２】
着色顔料は必要に応じて、ロジン処理、酸性基または塩基性基が導入された顔料誘導体などを利用した表面処理、高分子化合物などによる顔料表面へのグラフト処理、硫酸微粒化法などによる微粒化処理、または不純物を除去するための有機溶剤や水などによる洗浄処理、イオン性不純物のイオン交換法などによる除去処理などが行われてもよい。
【００３３】
前記結合剤樹脂は通常、光や熱の作用による反応性およびアルカリ溶解性を有し、着色材料の分散媒として作用する。
【００３４】
結合剤樹脂は例えば、カルボキシル基含有単量体およびこの単量体と共重合可能な他の単量体との共重合体などを挙げることができる。カルボキシル基含有単量体としては例えば、不飽和モノカルボン酸や、不飽和ジカルボン酸、不飽和トリカルボン酸などの分子のうち１個以上のカルボキシル基を有する不飽和多価カルボン酸などの不飽和カルボン酸などを挙げることができる。
【００３５】
ここで、不飽和モノカルボン酸としては例えば、アクリル酸、メタクリル酸、クロトン酸、α−クロロアクリル酸、ケイ皮酸などを挙げることができる。不飽和ジカルボン酸としては例えば、マレイン酸、フマル酸、イタコン酸、シトラコン酸、メサコン酸などを挙げることができる。不飽和多価カルボン酸は酸無水物であり得、具体的にはマレイン酸無水物、イタコン酸無水物、シトラコン酸無水物などを挙げることができる。
【００３６】
また、不飽和多価カルボン酸はそのモノ（２−メタクリロイルオキシアルキル）エステルであり得、例えば琥珀酸モノ（２−アクリロイルオキシエチル）、琥珀酸モノ（２−メタクリロイルオキシエチル）、フタル酸モノ（２−アクリロイルオキシエチル）、フタル酸モノ（２−メタクリロイルオキシエチル）などを挙げることができる。不飽和多価カルボン酸はその両末端ジカルボキシ重合体のモノ（メタ）アクリレートであり得、例えばω−カルボキシポリカプロラクトンモノアクリレート、ω−カルボキシポリカプロラクトンモノメタクリレートなどを挙げることができる。これらカルボキシル基含有単量体はそれぞれ単独でまたは２種以上を混合して使うことができる。前記カルボキシル基含有単量体と共重合可能な他の単量体としては、例えばスチレン、α−メチルスチレン、ｏ−ビニルトルエン、ｍ−ビニルトルエン、ｐ−ビニルトルエン、ｐ−クロロスチレン、ｏ−メトキシスチレン、ｍ−メトキシスチレン、ｐ−メトキシスチレン、ｏ−ビニルベンジルメチルエーテル、ｍ−ビニルベンジルメチルエーテル、ｐ−ビニルベンジルメチルエーテル、ｏ−ビニルベンジルグリシジルエーテル、ｍ−ビニルベンジルグリシジルエーテル、ｐ−ビニルベンジルグリシジルエーテル、インデンなどの芳香族ビニル化合物；メチルアクリレート、メチルメタクリレ−ト、エチルアクリレート、エチルメタクリレート、ｎ−プロピルアクリレート、ｎ−プロピルメタクリレート、ｉ−プロピルアクリレート、ｉ−プロピルメタクリレート、ｎ−ブチルアクリレート、ｎ−ブチルメタクリレート、ｉ−ブチルアクリレート、ｉ−ブチルメタクリレート、ｓｅｃ−ブチルアクリレート、ｓｅｃ−ブチルメタクリレート、ｔ−ブチルアクリレート、ｔ−ブチルメタクリレート、２−ヒドロキシエチルアクリレート、２−ヒドロキシエチルメタクリレート、２−ヒドロキシプロピルアクリレート、２−ヒドロキシプロピルメタクリレート、３−ヒドロキシプロピルアクリレート、３−ヒドロキシプロピルメタクリレート、２−ヒドロキシブチルアクリレート、２−ヒドロキシブチルメタクリレート、３−ヒドロキシブチルアクリレート、３−ヒドロキシブチルメタクリレート、４−ヒドロキシブチルアクリレート、４−ヒドロキシブチルメタクリレート、アリルアクリレート、アリルメタクリレート、ベンジルアクリレート、ベンジルメタクリレート、シクロヘキシルアクリレート、シクロヘキシルメタクリレート、フェニルアクリレート、フェニルメタクリレート、２−メトキシエチルアクリレート、２−メトキシエチルメタクリレート、２−フェノキシエチルアクリレート、２−フェノキシエチルメタクリレート、メトキシジエチレングリコールアクリレート、メトキシジエチレングリコールメタクリレート、メトキシトリエチレングリコールアクリレート、メトキシトリエチレングリコールメタクリレート、メトキシプロピレングリコールアクリレート、メトキシプロピレングリコールメタクリレート、メトキシジプロピレングリコールアクリレート、メトキシジプロピレングリコールメタクリレート、イソボルニルアクリレート、イソボルニルメタクリレート、ジシクロペンタジエニルアクリレート、ジシクロペンタジエチルメタクリレート、アダマンティル（メタ）アクリレート、ノルボルニル（メタ）アクリレート、２−ヒドロキシ−３−フェノキシプロピルアクリレート、２−ヒドロキシ−３−フェノキシプロピルメタクリレート、グリセロールモノアクリレート、グリセロールモノメタクリレートなどの不飽和カルボン酸エステル類；２−アミノエチルアクリレート、２−アミノエチルメタクリレート、２−ジメチルアミノエチルアクリレート、２−ジメチルアミノエチルメタクリレート、２−アミノプロピルアクリレート、２−アミノプロピルメタクリレート、２−ジメチルアミノプロピルアクリレート、２−ジメチルアミノプロピルメタクリレート、３−アミノプロピルアクリレート、３−アミノプロピルメタクリレート、３−ジメチルアミノプロピルアクリレート、３−ジメチルアミノプロピルメタクリレートなどの不飽和カルボン酸アミノアルキルエステル類；グリシジルアクリレート、グリシジルメタクリレートなどの不飽和カルボン酸グリシジルエステル類；酢酸ビニル、プロピオン酸ビニル、酪酸ビニル、安息香酸ビニルなどのカルボン酸ビニルエステル類；ビニルメチルエーテル、ビニルエチルエーテル、アリルグリシジルエーテルなどの不飽和エーテル類；アクリロニトリル、メタクリロニトリル、α−クロロアクリロニトリル、シアン化ビニリデンなどのシアン化ビニル化合物；アクリルアミド、メタクリルアミド、α−クロロアクリルアミド、Ｎ−２−ヒドロキシエチルアクリルアミド、Ｎ−２−ヒドロキシエチルメタクリルアミドなどの不飽和アミド類；マレイミド、ベンジルマレイミド、Ｎ−フェニルマレイミド．Ｎ−シクロヘキシルマレイミドなどの不飽和イミド類；１，３−ブタジエン、イソプレン、クロロプレンなどの脂肪族共役ジエン類；およびポリスチレン、ポリメチルアクリレート、ポリメチルメタクリレ−ト、ポリ−ｎ−ブチルアクリレート、ポリ−ｎ−ブチルメタクリレート、ポリシロキサンの重合体分子鎖の末端にモノアクリロイル基またはモノメタクリロイル基を有する巨大単量体類などを挙げることができる。これら単量体はそれぞれ単独でまたは２種以上を混合して使うことができる。特に、前記カルボキシル基含有単量体と共重合可能な他の単量体としてノルボルニル骨格を有する単量体、アダマンタン骨格を有する単量体、ロジン骨格を有する単量体などのバルキー性単量体が比誘電定数値を低くする傾向があるため好ましい。
【００３７】
本発明の結合剤樹脂としては、酸価が２０〜２００（ＫＯＨｍｇ／ｇ）の範囲が好ましい。酸価が前記範囲にあると、現像液中の溶解性が向上して、非−露出部が容易に溶解して感度が増加し、その結果、露出部のパターンが現像時に残って残膜率（ｆｉｌｍ  ｒｅｍａｉｎｉｎｇ  ｒａｔｉｏ）を改善するため好ましい。ここで酸価とは、アクリル系重合体１ｇを中和するのに必要な水酸化カリウムの量（ｍｇ）で測定される値であり、通常、水酸化カリウム水溶液を使って滴定することによって求めることができる。
【００３８】
また、ゲル透過クロマトグラフィー（ＧＰＣ；テトラヒドロフランを溶出溶剤とする）で測定したポリスチレン換算重量平均分子量（以下、簡単に「重量平均分子量」という）が３，０００〜２００，０００、好ましくは５，０００〜１００，０００である結合剤樹脂が好ましい。分子量が前記範囲にあると、コーティングフィルムの硬度が向上して、残膜率が高く、現像液中の非−露出部の溶解性が卓越であり、解像度が向上する傾向があって好ましい。
【００３９】
結合剤樹脂の分子量分布［重量平均分子量（Ｍｗ）／数平均分子量（Ｍｎ）］は１．５〜６．０であることが好ましく、１．８〜４．０であることがより好ましい。分子量分布［重量平均分子量（Ｍｗ）／数平均分子量（Ｍｎ）］が前記範囲以内の場合には現像性が優秀であり得る。
【００４０】
本発明の結合剤樹脂の含量は着色感光性樹脂組成物中の固形分総重量％に対して１〜６０重量％で含まれることが好ましい。結合剤樹脂の含量が前記の範囲内で含まれると現像液への溶解性が充分であるため非画素部分の基板上に現像残渣が発生せず、現像時に露光部の画素部分の膜減少が発生しないため非画素部分の脱落性が良好な傾向がある。
【００４１】
前記光重合性化合物は光および後述する光重合開始剤の作用で重合できる化合物であって、単官能単量体、２官能単量体、その他の多官能単量体などを挙げることができる。
【００４２】
単官能単量体の具体的な例としては、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドンなどを挙げることができる。
【００４３】
２官能単量体の具体的な例としては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイルオキシエチル）エーテル、３−メチルペンタンジオールジ（メタ）アクリレートなどを挙げることができる。
【００４４】
その他の多官能単量体の具体的な例としては、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレートなどを挙げることができる。これらのうち２官能以上の多官能単量体が好ましく使われる。
【００４５】
前記光重合性化合物は 着色感光性樹脂組成物中の固形分総重量％に対して５〜５０重量％で含まれることが好ましく、７〜４５重量％で含まれることがより好ましい。光重合性化合物の含量が前記範囲以内で含まれると画素部の強度や平滑性が良好となり得る。
【００４６】
前記光重合開始剤は制限されないがトリアジン系化合物、アセトフェノン系化合物、非イミダゾール系化合物およびオキシム化合物からなる群から選択される１種以上の化合物である。前記光重合開始剤を含有する感光性樹脂組成物は高感度であり、この組成物を使って形成される画素ピクセルはその画素部の強度やパターン性が良好となる。
【００４７】
また、光重合開始剤に光重合開始補助剤を併用すると、これらを含有する感光性樹脂組成物がさらに高感度となり、この組成物を使ってカラーフィルターを形成する時の生産性が向上するので好ましい。
【００４８】
トリアジン系化合物としては例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−（４−メトキシスチリル）−１，３，５−トリアジン、２，４−ビス（トリクロロメチル）−６−［２−（５−メチルフラン−２−イル）エテニル］−１，３，５−トリアジン、２，４−ビス（トリクロロメチル）−６−［２−（フラン−２−イル）エテニル］−１，３，５−トリアジン、２，４−ビス（トリクロロメチル）−６−［２−（４−ジエチルアミノ−２−メチルフェニル）エテニル］−１，３，５−トリアジン、２，４−ビス（トリクロロメチル）−６−［２−（３、４−ジメトキシフェニル）エテニル］−１，３，５−トリアジンなどを挙げることができる。
【００４９】
アセトフェノン系化合物としては例えば、ジエトキシアセトフェノン、２−ヒドロキシ−２−メチル−１−フェニルプロパン−１−オン、ベンジルジメチルケタール、２−ヒドロキシ−１−［４−（２−ヒドロキシエトキシ）フェニル］−２−メチルプロパン−１−オン、１−ヒドロキシシクロヘキシルフェニルケトン、２−メチル−１−（４−メチルチオフェニル）−２−モルホリノプロパン−１−オン、２−ベンジル−２−ジメチルアミノ−１−（４−モルホリノフェニル）ブタン−１−オン、２−ヒドロキシ−２−メチル−１−［４−（１−メチルビニル）フェニル］プロパン−１−オンのオリゴマーなどを挙げることができる。
【００５０】
非イミダゾール化合物としては例えば、２，２’−ビス（２−クロロフェニル）−４，４’，５，５’−テトラフェニル非イミダゾール、２，２’−ビス（２，３−ジクロロフェニル）−４，４’，５，５’−テトラフェニル非イミダゾール、２，２’−ビス（２−クロロフェニル）−４，４’，５，５’−テトラ（アルコキシフェニル）非イミダゾール、２，２’−ビス（２−クロロフェニル）−４，４’，５，５’−テトラ（トリアルコキシフェニル）非イミダゾール、４，４’，５，５’位置のフェニル基がカルボアルコキシ基によって置換されているイミダゾール化合物などを挙げることができる。これらのうち２，２’ビス（２−クロロフェニル）−４，４’，５，５’−テトラフェニル非イミダゾール、２，２’−ビス（２，３−ジクロロフェニル）−４，４’，５，５’−テトラフェニル非イミダゾールが好ましく使われる。
【００５１】
また、本発明の効果を損傷しない程度であればこの分野で通常使われているその他の光重合開始剤などをさらに含むこともできる。その他の光重合開始剤としては、例えばベンゾイン系化合物、ベンゾフェノン系化合物、チオキサントン系化合物、アントラセン系化合物などを挙げることができる。これらはそれぞれ単独でまたは二種以上を組み合わせて使うことができる。
【００５２】
ベンゾイン系化合物としては例えば、ベンゾイン、ベンゾインメチルエーテル、ベンゾインエチルエーテル、ベンゾインイソプロピルエーテル、ベンゾインイソブチルエーテルなどを挙げることができる。ベンゾフェノン系化合物としては例えば、ベンゾフェノン、０−ベンゾイル安息香酸メチル、４−フェニルベンゾフェノン、４−ベンゾイル−４’−メチルジフェニルスルフィド、３，３’，４，４’−テトラ（ｔｅｒｔ−ブチルパーオキシカルボニル）ベンゾフェノン、２，４，６−トリメチルベンゾフェノン、４，４’−ジ（Ｎ、Ｎ’−ジメチルアミノ）−ベンゾフェノンなどを挙げることができる。チオキサントン系化合物としては例えば、２−イソプロピルチオキサントン、２，４−ジエチルチオキサントン、２，４−ジクロロチオキサントン、１−クロロ−４−プロポキシチオキサントンなどを挙げることができる。アントラセン系化合物としては例えば、９，１０−ジメトキシアントラセン、２−エチル−９，１０−ジメトキシアントラセン、９，１０−ジエトキシアントラセン、２−エチル−９，１０−ジエトキシアントラセンなどを挙げることができる。その他に２，４，６−トリメチルベンゾイルジフェニルホスフィンオキシド、１０−ブチル−２−クロロアクリドン、２−エチルアントラキノン、ベンジル、９，１０−フェナントレンキノン、カンファーキノン、フェニルグリオキシル酸メチル、チタノセン化合物などをその他の光重合開始剤として挙げることができる。
【００５３】
また、本発明で光重合開始剤に組み合わせて使用できる光重合開始補助剤としては、アミン化合物、カルボン酸化合物などからなる群から選択される１種以上の化合物が好ましく使われ得る。
【００５４】
光重合開始補助剤のうちアミン化合物の具体例としては、トリエタノールアミン、メチルジエタノールアミン、トリイソプロパノールアミンなどの脂肪族アミン化合物、４−ジメチルアミノ安息香酸メチル、４−ジメチルアミノ安息香酸エチル、４−ジメチルアミノ安息香酸イソアミル、４−ジメチルアミノ安息香酸２−エチルヘキシル、安息香酸２−ジメチルアミノエチル、Ｎ、Ｎ−ジメチルパラトルイジン、４，４’−ビス（ジメチルアミノ）ベンゾフェノン（通称：ミヒラーケトン）、４，４’−ビス（ジエチルアミノ）ベンゾフェノンなどの芳香族アミン化合物を挙げることができる。アミン化合物としては、芳香族アミン化合物が好ましく使われる。
カルボン酸化合物は例えば、フェニルチオアセト酸、メチルフェニルチオアセト酸、エチルフェニルチオアセト酸、メチルエチルフェニルチオアセト酸、ジメチルフェニルチオアセト酸、メトキシフェニルチオアセト酸、ジメトキシフェニルチオアセト酸、クロロフェニルチオアセト酸、ジクロロフェニルチオアセト酸、Ｎ−フェニルグリシン、フェノキシアセト酸、ナブチルチオアセト酸、Ｎ−ナフチルグリシン、ナフトキシアセト酸などの芳香族ヘテロアセト酸類を挙げることができる。
【００５５】
本発明の感光性樹脂組成物で光重合開始剤の含量は感光性樹脂組成物のうち固形分総重量％に対して０．１〜２０重量％で含まれることが好ましく、１〜１０重量％で含まれることがより好ましい。前記光重合開始剤の使用量が前記の範囲内で含まれる場合には感光性樹脂組成物が高感度化されて画素部の強度や、この画素部表面での平滑性が優秀である。
【００５６】
また、光重合開始補助剤の使用量は前記の基準で、０．１〜２０重量％で含まれることが好ましく、１〜１０重量％で含まれることがより好ましい。前記光重合開始補助剤の使用量が前記範囲内で含まれると感光性樹脂組成物の感度効率性がさらに高くなり、この組成物を使って形成されるカラーフィルターの生産性が向上され得る。
【００５７】
前記溶剤は特に制限されず、着色感光性樹脂組成物の分野で使われている各種有機溶剤を使うことができる。
【００５８】
具体的な例としては、エチレングリコールモノメチルエーテル、エチレングリコールモノエチルエーテル、エチレングリコールモノプロピルエーテル、エチレングリコールモノブチルエーテルなどのエチレングリコールモノアルキルエーテル類、ジエチレングリコールジメチルエーテル、ジエチレングリコールジエチルエーテル、ジエチレングリコールジプロピルエーテル、ジエチレングリコールジブチルエーテルなどのジエチレングリコールジアルキルエーテル類、メチルセロソルブアセテート、エチルセロソルブアセテートなどのエチレングリコールアルキルエーテルアセテート類、プロピレングリコールモノメチルエーテルアセテート、プロピレングリコールモノエチルエーテルアセテート、プロピレングリコールモノプロピルエーテルアセテート、メトキシブチルアセテートおよびメトキシペンチルアセテートなどのアルキレングリコールアルキルエーテルアセテート類、ベンゼン、トルエン、キシレン、メシチレンなどの芳香族炭化水素類、メチルエチルケトン、アセトン、メチルアミルケトン、メチルイソブチルケトン、シクロヘキサノンなどのケトン類、エタノール、プロパノール、ブタノール、ヘキサノール、シクロヘキサノール、エチレングリコール、グリセリンなどのアルコール類、３−エトキシプロピオン酸エチル、３−メトキシプロピオン酸メチルなどのエステル類、γ−ブチロラクトンなどの環状エステル類などを挙げることができる。
【００５９】
前記の溶剤は塗布性および乾燥性の面で、好ましくは前記溶剤のうち沸点が１００〜２００℃である有機溶剤を挙げることができ、より好ましくはアルキレングリコールアルキルエーテルアセテート類、ケトン類、３−エトキシプロピオン酸エチルや、３−メトキシプロピオン酸メチルなどのエステル類を挙げることができ、さらに好ましくはプロピレングリコールモノメチルエーテルアセテート、プロピレングリコールモノエチルエーテルアセテート、シクロヘキサノン、３−エトキシプロピオン酸エチル、３−メトキシプロピオン酸メチルなどを挙げることができる。これら溶剤はそれぞれ単独でまたは二種類以上混合して使うことができる。
【００６０】
本発明の着色感光性樹脂組成物中の溶剤の含量は着色感光性樹脂組成物総重量％に対して６０〜９０重量％で含まれることが好ましく、７０〜８５重量％で含まれることがより好ましい。前記溶剤の含量が前記範囲以内で含まれる場合にはロールコーター、スピンコーター、スリットアンドスピンコーター、スリットコーター（ダイコーターという場合もある）、インクジェットなどの塗布装置で塗布した時に塗布性が良好となり得る。
【００６１】
本発明の着色感光性樹脂組成物は酸化防止剤がさらに含まれ得、これらは１種または２種以上を使うことができる。
【００６２】
これら酸化防止剤はベンゾトリアゾール系光安定剤、トリアジン系光安定剤、ベンゾフェノン系、Ｈａｌｓ光安定剤およびこれらの組合わせからなる群から選択される一つを使うことができるが、これに制限されるものではない。
【００６３】
＜カラーフィルター＞
本発明は前記着色感光性樹脂組成物で製造された着色パターンを含むカラーフィルターを提供する。すなわち、本発明は前記着色感光性樹脂組成物を利用して製造されるカラーフィルターを含む。本発明のカラーフィルターは基板および前記基板上に本発明の着色感光性樹脂組成物で製造された着色パターンを含む。前記基板は透明な材質であって、カラーフィルターの安定性のために十分な強度と支持力を有する素材を使うことができる。好ましくは化学的安定性が優秀であり、強度が高いガラスを使うことができる。各着色パターンの間に隔壁がさらに形成され得、ブラックマトリックスが付加されることもある。
【００６４】
前記カラーフィルターの製造方法は当該分野で広く知られている通常の方法を利用することができる。
【００６５】
＜画像表示装置＞
また、本発明は前記カラーフィルターを含む画像表示装置を提供する。前記画像表示装置の具体例としては、液晶ディスプレイ（液晶表示装置；ＬＣＤ）、有機ＥＬディスプレイ（有機ＥＬ表示装置）、液晶プロジェクター、ゲーム機用表示装置、携帯電話などの携帯端末用表示装置、デジタルカメラ用表示装置、カーナビゲーション用表示装置などの表示装置などを挙げることができるがこれに限定されない。
【００６６】
本発明の画像表示装置は前記カラーフィルターを具備したことを除いては、本発明の技術分野に通常的に公知された方法で製造されるものであり得る。
【実施例】
【００６７】
以下、実施例を通じて本発明をより詳細に説明する。しかし、下記の実施例は本発明をより具体的に説明するためのものであって、本発明の範囲は下記の実施例によって限定されない。下記の実施例は本発明の範囲内で当業者によって適切に修正、変更され得る。また、以下で含量を表わす「％」および「部」は特に言及しない限り重量基準である。
【００６８】
合成例１
ドデシルピリジニウムクロりド（Ｄｏｄｅｃｙｌｐｕｒｉｄｉｎｉｕｍ  ｃｈｌｏｒｉｄｅ）２ｇにメタノール３０ｇを添加して完全に溶解させた溶液に、ホスホタングステン酸水和物（Ｐｈｏｓｐｈｏｔｕｎｇｓｔｉｃ  ａｃｉｄ  ｈｙｄｒａｔｅ）（Ａｌｄｒｉｃｈ、Ｐ４００６）６ｇを水２５ｇに溶解させた溶液をゆっくり滴下する。滴下後２５〜５０℃で４時間撹拌後沈殿物を濾過および水で洗浄する。濾過後５０℃の真空オーブンで１２時間乾燥して下記の 化学式 Ａ−１  ８．５ｇを得た。（Ｅｕｒ．Ｊ．Ｉｎｏｒｇ．Ｃｈｅｍ．２０１４、２１―３５を参照して合成した。）
【００６９】
［  化学式  Ａ−１］
2018036644.tif 000023
【００７０】
合成例２
ドデシルピリジニウムクロりド（Ｄｏｄｅｃｙｌｐｕｒｉｄｉｎｉｕｍ  ｃｈｌｏｒｉｄｅ）の代わりにテトラプロピルアンモニウムヒドロキシド（Ｔｅｔｒａｐｒｏｐｙｌａｍｍｏｎｉｕｍ  Ｈｙｄｒｏｘｉｄｅ）（ＴＣＩ、製品番号Ｔ０１７１）を使用して、合成例１と同じ方法で 化学式 Ａ−２  ７．３ｇを得た。
［  化学式  Ａ−２］
2018036644.tif 000024
【００７１】
合成例３：アルカリ可溶性樹脂Ｂ合成
撹拌機、温度計還流冷却管、滴下ロットおよび窒素導入管を具備したフラスコにプロピレングリコールモノメチルエーテルアセテート１００ｇ、プロピレングリコールモノメチルエーテル１００ｇ、フラスコ内の雰囲気を空気から窒素にした後、アゾビスイソブチロニトリル８．２ｇ、トリシクロデカン骨格のモノメタクリレート（日立化成（株）製造ＦＡ−５１３Ｍ）３．１ｇ、２−エチルヘキシルアクリレート５５．２ｇ、４−メチルスチレン５．９ｇ、グリシジルメタクリレート８５．２ｇ、ｎ−ドデカンチオール６．０ｇを投入する。その後、撹拌しながら反応液の温度を８０℃に上昇させて４時間反応した。
【００７２】
反応液の温度を常温に下げてフラスコの雰囲気を窒素から空気に置き換えた後、滴下ロットからトリエチルアミン０．２ｇ、４−メトキシフェノール０．１ｇ、アクリル酸４３．２ｇをプロピレングリコールモノメチルエーテルアセテート１３６ｇとともに２時間にかけて滴下した後、１００℃で６時間反応した。以後反応液の温度を常温に下げて琥珀酸無水物６．０ｇを投入して８０℃で６時間反応した。
【００７３】
このように合成されたアルカリ可溶性樹脂の固形分の酸価は３６．２ｍｇＫＯＨ／ｇであり、ＧＰＣで測定した重量平均分子量Ｍｗは約７，５４０であり、Ｔｇは−１２℃であった。
【００７４】
前記アルカリ可溶性樹脂の重量平均分子量（Ｍｗ）および数平均分子量（Ｍｎ）の測定についてはＧＰＣ法を利用して以下の条件で遂行し、このとき得られた重量平均分子量および数平均分子量の比を分子量分布（Ｍｗ／Ｍｎ）とした。
装置：ＨＬＣ−８１２０ＧＰＣ（東ソー（株）製造）
コラム：ＴＳＫ−ＧＥＬＧ４０００ＨＸＬ＋ＴＳＫ−ＧＥＬＧ２０００ＨＸＬ（直列接続）
コラム温度：４０℃
移動床溶剤：テトラヒドロフラン
流速：１．０ｍｌ／分
注入量：５０μｌ
検出器：ＲＩ
測定試料濃度：０．６重量％（溶剤＝テトラヒドロフラン）
較正用標準物質：ＴＳＫ  ＳＴＡＮＤＡＲＤ  ＰＯＬＹＳＴＹＲＥＮＥ  Ｆ−４０、Ｆ−４、Ｆ−１、Ａ−２５００、Ａ−５００（東ソー（株）製造）
【００７５】
実施例１〜３および比較例１：着色感光性樹脂組成物の製造
【００７６】
【表１】
2018036644.tif 000025
【００７７】
カラーフィルター（Ｇｌａｓｓ基板）製造例
前記実施例１〜３、比較例１で製造された着色感光性樹脂組成物を利用してカラーフィルターを製造した。すなわち、前記それぞれの着色感光性樹脂組成物をスピンコート法でガラス基板上に塗布した後、加熱板上に置いて１００℃の温度で３分間維持して薄膜を形成させた。引き続き、前記薄膜の上に透過率を１〜１００％の範囲で階段状に変化させるパターンと１μｍ〜５０μｍのライン／スペースパターンを有する試験フォトマスクを載置し、試験フォトマスクとの間隔を１００μｍにして紫外線を照射した。このとき、紫外線の光源はｇ、ｈ、ｉ線をすべて含有する１ＫＷの高圧水銀灯を使って１００ｍＪ／ｃｍ２の照度で照射し、特別な光学フィルターは使わなかった。前記で紫外線が照射された薄膜をｐＨ１０．５のＫＯＨ水溶液現像溶液に２分の間浸漬させて現像した。この薄膜が覆われたガラス板を蒸留水を使用して洗浄した後、窒素ガスを吹き込んで乾燥し、２２０℃の加熱オーブンで１時間の間加熱してカラーフィルターを製造した。前記で製造されたカラーフィルターのフィルム厚さは２．０μｍであった。
【００７８】
１．顔料分散体の増粘率
前記実施例１〜３、比較例１で製造された直後の各顔料分散体の初期粘度（動粘度）Ａ（ｍＰａ・ｓ）を測定した。
【００７９】
次いで、実施例１〜３および比較例１の各顔料分散体を２５℃の環境下で、製造した直後から１日間放置した後、各顔料分散体の放置後の粘度（動粘度）Ｂ（ｍＰａ・ｓ）を測定した。顔料分散体の粘度（動粘度）の測定は、ＪＩＳ  Ｚ８８０９に準拠して、Ｅ型粘度計（商品名：ＲＥ−０１、ドンギ産業（株）製品）を使って２５度の環境下で行った。増粘率は下記の式により算出した。
【００８０】
増粘率＝（放置後粘度Ｂ）／（初期粘度Ａ）。
【００８１】
結果は下記の表２に表わし、実施例１〜３の初期粘度は比較例１の顔料分散体の初期粘度を標準（１００）とした場合の相対値で表わし、その結果を表２に表わした。
【００８２】
２．輝度（Ｙ）の測定
前記で得られた前記実施例１〜３、比較例１の着色ガラス板の輝度（Ｙ）を次のようにして測定した。着色ガラス板を分光測色計（商品名：ＣＭ−３７００ｄ、コニカミノルタセンシング（株）製品）にセットし、Ｃ光源２度（°）におけるＸ、Ｙ、Ｚ座標軸での透過色度を測定した。このときのＹ値を輝度（Ｙ）として採用した。結果を下記の表２に表わした。
【００８３】
下記の表２において実施例１〜３の輝度値は比較例１の顔料分散体を使って得られる着色ガラス板の輝度を標準（１００）とした場合の相対値で表わし、その結果を表２に表わした。
【００８４】
３．コントラストの測定
実施例１〜３および比較例１のポストベーク後の着色ガラス板（カラーフィルター）のコントラストを、コントラスト測定装置を使って測定した。コントラスト測定装置は色彩輝度計（商品名：ＬＳ−１００、コニカミノルタセンシング（株）製品）、ランプ（商品名：ＨＦ−ＳＬ−１００ＷＬＣＧ、ジョントン産業（株）製品）および偏光板（商品名：ＰＯＬＡＸ−３８Ｓ、（株）ルケオ製品）で構成した。
【００８５】
バックライト上に偏光板（ＰＯＬＡＸ−３８Ｓ）と着色ガラス板との間隔が１ｍｍとなるように偏光板を設置した。
【００８６】
その上部に回転可能な偏光板を設置した。バックライトの輝度が十分に安定したのを確認した後、上部に設置した回転可能な偏光板をクロスニコルの位置に調節して着色ガラス板の輝度を測定し、引き続き、９０度回転させてパラレルの位置で着色ガラス板の輝度を測定した。両者の比（％）をコントラストとして求めた。
【００８７】
結果を下記の表２に表わし、実施例１〜３のコントラスト値は比較例１の顔料分散体を使って得られる着色ガラス板のコントラストを標準（１００）とした場合の相対値として表わし、その結果を表２に表わした。
【００８８】
４．耐熱性測定
耐熱性は２３０℃下で１２０分の間加熱後の色変化値（△Ｅａｂ）を測定して評価した。△ＥａｂはＣＩＥ  １９７６（Ｌ＊、ａ＊、ｂ＊）空間表色系による下記の彩度公式によって要求される値である。その結果は表２に表わした。（日本色彩学会編新編色彩科学ハンドブック（昭和６０年）ｐ．２６６）。
【００８９】
△Ｅ＊ａｂ＝｛（△Ｌ＊）２＋（△ａ＊）２＋（△ｂ＊）２｝１／２
【００９０】
［耐熱性評価基準］
○：△Ｅ＊ａｂ値：３以下
△：△Ｅ＊ａｂ値：３〜１０以下
×：△Ｅ＊ａｂ値：１０超過
【００９１】
【表２】
2018036644.tif 000026
【００９２】
前記表２に表わされた通り、本発明にしたがって前記組成物を混合した実施例１〜３の着色感光性樹脂組成物は耐熱性および高コントラストのカラーフィルターを提供できることを確認することができる。